(57)【要約】【課題】  本発明は、長期間に亘って優れたシール性を発揮する独立気泡発泡シートを提供する。【解決手段】  本発明の独立気泡発泡シートは、ゴム系樹脂を含有する独立気泡発泡シートであって、この独立気泡発泡シートの表面と上記独立気泡発泡シートの表面から厚み方向に０．８ｍｍ入った位置との間にある部分からなる表面層のゲル分率が８５〜９５重量％であると共に、上記表面層を除いた残余部分のゲル分率が５０重量％以上で且つ８５重量％未満であり、厚みが２ｍｍ以上であることを特徴とする。【選択図】  図１
2010031137.tif 000002
【特許請求の範囲】
【請求項１】
ゴム系樹脂を含有する独立気泡発泡シートであって、この独立気泡発泡シートの表面と上記独立気泡発泡シートの表面から厚み方向に０．８ｍｍ入った位置との間にある部分からなる表面層のゲル分率が８５〜９５重量％であると共に、上記表面層を除いた残余部分のゲル分率が５０重量％以上で且つ８５重量％未満であり、厚みが２ｍｍ以上であることを特徴とする独立気泡発泡シート。
【請求項２】
ゴム系樹脂がアクリロニトリル系ゴムを含むことを特徴とする請求項１に記載の独立気泡発泡シート。
【請求項３】
ゴム系樹脂がアクリロニトリル−ブタジエンゴムを３０重量％以上含有していることを特徴とする請求項１に記載の独立気泡発泡シート。
【発明の詳細な説明】
【技術分野】
【０００１】
本発明は、優れた止水性を有する独立気泡発泡シートに関する。
【背景技術】
【０００２】
現在、土木・建築、電気・エレクトロニクス、車輌などの各種分野におけるシール材として、発泡シートが広く使用されている。このようなシール材に供される発泡シートとしては、例えば、ポリエチレン系樹脂、ポリプロピレン系樹脂などからなる熱可塑性樹脂発泡シートや、合成ゴム又は天然ゴムからなるゴム発泡シートなどが挙げられる。
【０００３】
上記シール材の中でも止水シール材は、建築物、電気機器、車輌などの各種構造物の間隙を埋めて水の浸入を防止するのに使用されている。上記止水シール材は、圧縮された状態で被シール部分（止水対象となる構造部材）に配置され、その圧縮状態から形状回復しようとする反発応力によって、被シール部分の界面に隙間なく密着するように構成されている。
【０００４】
ここで、止水シール材の圧縮柔軟性が低いと、止水シール材の反発応力が強くなり過ぎて、被シール部分が変形するという問題が生じた。又、上記被シール部分の変形により構造物の間隙が拡大されて、止水シール材の被シール部分への密着性（以下、「シール性」という）が低下するため、止水性が不十分になるという問題も生じた。
【０００５】
そこで、上記止水シール材としては、圧縮柔軟性に優れた連続気泡発泡シートが使用されている。しかしながら、上記連続気泡発泡シートは、気泡間が連通してなり、水が発泡体内を透過し易いため、止水性に劣るという問題があった。又、連続気泡発泡シートが水との接触により吸水膨潤してシール性が向上されるものである場合、連続気泡発泡体は、十分に吸水するまでシール性が充分ではなく、シール性が十分に発揮される前に水を透過させてしまうことがあった。
【０００６】
又、上記止水シール材としては、止水性の向上に寄与する独立気泡と、圧縮柔軟性の向上に寄与する連続気泡の双方を有する発泡体が用いられており、例えば、特許文献１には、独立気泡と連続気泡の両方を有する気泡皮膜に吸水膨潤性を持たせた発泡構造体であって、長さ１ｃｍ当たりの気泡数が８個以上である定型シール材が開示されている。
【０００７】
しかしながら、上記定型シール材は、長期間の使用により反発応力が低下するため、シール性が低下して止水性が不十分になるという問題があった。
【０００８】
そこで、独立気泡を有する発泡構造体からなり、被シール部材との界面密着性に優れる独立気泡発泡シート、及びそれを用いた高性能の止水シール材が提案されている。
【０００９】
しかしながら、このような独立気泡発泡シートは、ゴム系樹脂及び発泡剤を含有する発泡性樹脂組成物に電離性放射線による架橋処理を施した後、発泡処理を施すことにより得られる。そのため、発泡性樹脂組成物の架橋度を高く設計すると、得られた発泡ゴムシートが時間の経過に伴って収縮したり、加熱による収縮が起こりやすくなるという問題があった。
【００１０】
【特許文献１】特開平９−１１１８９９号公報
【特許文献２】ＷＯ２００７／０７２８８５
【発明の開示】
【発明が解決しようとする課題】
【００１１】
本発明は、時間の経過や加熱に伴って収縮せず、優れたシール性を発揮することができる独立気泡発泡シートを提供する。
【課題を解決するための手段】
【００１２】
本発明のシール材は、ゴム系樹脂を含有する独立気泡発泡シートであって、この独立気泡発泡シートの表面と上記独立気泡発泡シートの表面から厚み方向に０．８ｍｍの深さ位置との間にある部分からなる表面層のゲル分率が８５〜９５重量％であると共に、上記表面層を除いた残余部分のゲル分率が５０重量％以上で且つ８５重量％未満であり、厚みが２ｍｍ以上であることを特徴とする。
【００１３】
ゴム系樹脂としては、室温でゴム弾性（rubber elasticity）を有するものであれば、特に限定されず、例えば、アクリロニトリル−ブタジエンゴム（ＮＢＲ）、水素化されたアクリロニトリル−ブタジエンゴム（ＨＮＢＲ）、カルボキシル化されたアクリロニトリル−ブタジエンゴム（ＸＮＢＲ）、アクリロニトリル−ブタジエン−イソプレンゴム（ＮＢＩＲ）、アクリロニトリル−イソプレンゴム（ＮＩＲ）、及び、アクリロニトリルとブタジエンと老化防止機能などを有する機能性モノマーとの三元共重合体などのアクリロニトリル系ゴム、クロロプレンゴム（ＣＲ）、イソプレンゴム（ＩＲ）、ブチルゴム（ＩＩＲ）、天然ゴム、スチレン−ブタジエンゴム（ＳＢＲ）、ブタジエンゴム（ＢＲ）、ウレタンゴム、フッ素ゴム、アクリルゴム、シリコーンゴムなどが挙げられ、シール性、圧縮柔軟性、耐久性及び耐油性に優れた独立気泡発泡シートが得られることから、アクリロニトリル系ゴムが好ましく、アクリロニトリル−ブタジエンゴム（ＮＢＲ）がより好ましい。上記室温でゴム弾性を有するゴム系樹脂は、単独で用いられても、二種以上が併用されてもよい。
【００１４】
ゴム系樹脂中におけるアクリロニトリル−ブタジエンゴムの含有量は、少ないと、アクリル板や鋼板などへの密着性が低下して、独立気泡発泡シートの止水性が低下することがあるので、３０重量％以上が好ましく、５０〜１００重量％がより好ましい。
【００１５】
又、アクリロニトリル−ブタジエンゴム中におけるアクリロニトリル成分の含有量は、少ないと、被着体に対する付着力が弱くなることがあり、多いと、独立気泡発泡シートの低温での柔軟性が低下することがあるので、３０〜５０重量％が好ましい。
【００１６】
上記ゴム系樹脂に常温にて液状のゴム系樹脂（以下、「液状ゴム系樹脂」という）を含有させてもよい。これは、上記発泡性樹脂組成物中に液状ゴム系樹脂を含有させることにより、発泡性樹脂組成物の混練負荷を低減させることができるからである。
【００１７】
上記液状ゴム系樹脂とは、常温にて流動性を有するゴム系樹脂をいい、例えば、液状アクリロニトリル−ブタジエンゴム（液状ＮＢＲ）、液状の水素化されたアクリロニトリル−ブタジエンゴム（液状ＨＮＢＲ）、液状のカルボキシル化されたアクリロニトリル−ブタジエンゴム（液状ＸＮＢＲ）、液状アクリロニトリル−ブタジエン−イソプレンゴム（液状ＮＢＩＲ）、液状アクリロニトリル−イソプレンゴム（液状ＮＩＲ）、及び、アクリロニトリルとブタジエンと老化防止機能などを有する機能性モノマーとの液状三元共重合体などの液状アクリロニトリル系ゴム；液状イソプレンゴム（液状ＩＲ）などが挙げられ、シール性、圧縮柔軟性、耐久性及び耐油性に優れた独立気泡発泡シートが得られる点から、液状アクリロニトリル系ゴムが好ましく、液状アクリロニトリル−ブタジエンゴム（液状ＮＢＲ）がより好ましい。なお、上記液状ゴム系樹脂は、単独で用いられても、二種以上が併用されてもよい。
【００１８】
そして、図１に示したように、独立気泡発泡シートＡにおいて、独立気泡発泡シートの表面と、独立気泡発泡シートの表面から厚み方向に０．８ｍｍ入った位置との間にある部分からなる表面層A1のゲル分率は、低いと、独立気泡発泡シートの被シール部分に対する密着性が低下し、独立気泡発泡シートのシール性が低下し、高いと、独立気泡発泡シートに収縮が生じ易くなり、独立気泡発泡シートのシール性が低下するので、８５〜９５重量％に限定され、８７〜９３重量％が好ましい。なお、独立気泡発泡シートの厚み方向とは、独立気泡発泡シートの表面に対して直交する方向をいう。又、独立気泡発泡シートには表面層が二つ存在するが、各表面層のゲル分率が８５〜９５重量％であることが必要である。
【００１９】
又、独立気泡発泡シートＡにおいて、上記表面層を除いた残余部分A2（以下「中央層」ということがある）のゲル分率は、低いと、独立気泡発泡シートを得ることができないことがあり、高いと、独立気泡発泡シートに収縮が生じ易くなり、独立気泡発泡シートのシール性が低下するので、５０重量％以上で且つ８５重量％未満に限定され、６０〜８０重量％が好ましい。
【００２０】
なお、独立気泡発泡シートの表面層及び中央層のゲル分率は下記の要領で測定されたものをいう。先ず、独立気泡発泡シートからゲル分率を測定しようとする部分を切り出して１００ｍｇの試験片を作製する。この試験片を７０℃のエチルメチルケトン２５ミリリットル中に２２時間浸漬して不溶解分を２００メッシュの金網で濾過し、金網上の残渣を真空乾燥して乾燥残渣の重量を測定し（Ｂｇ）、下記式により算出する。
ゲル分率（重量％）＝（Ｂ／１００）×１００
【００２１】
又、独立気泡発泡シート全体の厚みは、薄いと、表面層のゲル分率を８５〜９５重量％に制御することが困難となるので、２ｍｍ以上に限定され、３ｍｍ以上が好ましい。
【００２２】
独立気泡発泡シートには、その機能を向上させる目的で、粉体状添加剤、液体状添加剤
が含有されてもよい。この粉体状添加剤とは、常温にて粉体状であればよく、例えば、難燃剤、酸化防止剤、充填剤、顔料、着色剤、防カビ剤、発泡助剤、難燃助剤などが挙げられる。
【００２３】
上記粉体状の難燃剤としては、特に限定されず、例えば、水酸化アルミニウム、水酸化マグネシウムなどの金属水酸化物の他に、デカブロモジフェニルエーテルなどの臭素系難燃剤、ポリリン酸アンモニウムなどのリン系難燃剤などが挙げられ、単独で用いられても、二種以上が併用されてもよい。なお、粉体状の難燃剤としては、アルベマール社から商品名「SAYTEX8010」で市販されている。
【００２４】
そして、上記粉体状の酸化防止剤としては、特に限定されず、例えば、フェノール系酸化防止剤、イオウ系酸化防止剤などが挙げられ、具体的には、チバ・スペシャルティ・ケミカルズ社から商品名「IRGANOX 1010」で市販されているフェノール系酸化防止剤などが挙げられる。なお、粉体状の酸化防止剤は、単独で用いられても、二種以上が併用されてもよい。
【００２５】
又、上記粉体状の充填剤としては、特に限定されず、例えば、タルク、炭酸カルシウム、ベントナイト、カーボンブラック、フュームドシリカ、アルミニウムシリケート、アセチレンブラック、アルミニウム粉などが挙げられ、単独で用いられても、二種以上が併用されてもよい。
【００２６】
本発明の独立気泡発泡シートは、その気泡が全て独立気泡である必要はなく、気泡の一部に連続気泡が含まれていてもよく、具体的には、独立気泡発泡シートの独立気泡率は、低いと、独立気泡発泡シートの気泡間が連通して水が透過し易くなり、独立気泡発泡シートの止水性が低下することがあるので、８０〜１００％が好ましく、８５〜１００％がより好ましい。
【００２７】
なお、上記独立気泡発泡シートの独立気泡率の測定方法としては、先ず、独立気泡発泡シートから一辺５ｃｍの平面正方形状で且つ一定厚みの試験片を切り出す。続いて、上記試験片の重量Ｗ1を測定し、更に、試験片の厚みを測定して試験片の見掛け体積Ｖ1を算出する。
【００２８】
次に、上記のようにして得られた値を下記式（１）に代入し、気泡の占める見掛け体積Ｖ2を算出する。なお、試験片を構成している樹脂の密度はρｇ／ｃｍ3とする。
気泡の占める見掛け体積Ｖ2＝Ｖ1−Ｗ1／ρ  ・・・式（１）
【００２９】
続いて、上記試験片を２３℃の蒸留水中に、試験片の上面から水面までの距離が１００ｍｍになるように沈めて、試験片に１５ｋＰａの圧力を３分間に亘って加える。しかる後、試験片を蒸留水中から取り出して、試験片の表面に付着した水分を除去して試験片の重量Ｗ2を測定し、下記式（２）に基づいて連続気泡率Ｆ1を算出して、この連続気泡率Ｆ1から独立気泡率Ｆ2を求める。
連続気泡率Ｆ1（％）＝１００×（Ｗ2−Ｗ1）／Ｖ2  ・・・式（２）
独立気泡率Ｆ2（％）＝１００−Ｆ1  ・・・式（３）
【００３０】
そして、製造直後の独立気泡発泡シートの剥離強度（以下、「初期剥離強度」という）は、低いと、独立気泡発泡シートの止水性が不十分になってしまうことがあるので、２０ｋＰａ以上が好ましいが、高過ぎると、貼り損じなどにより貼り直し作業が必要となった際に独立気泡発泡シートを剥離させるのが困難になることがあるので、２０〜１００ｋＰａがより好ましい。
【００３１】
なお、独立気泡発泡シートの初期剥離強度の測定方法は、縦２５ｍｍ×横１２．５ｍｍ×厚み３．０ｍｍの製造直後の独立気泡発泡シートを用意し、この独立気泡発泡シートの両面にアクリル樹脂板（縦２５ｍｍ×横１００ｍｍ）を重ね合わせて積層体を作製し、この積層体を水平面上に載せた上で積層体の上面中央部上に５００ｇの錘を載せて積層体の厚み方向に１５分間加圧することにより、独立気泡発泡シートの両面のそれぞれにアクリル樹脂板が積層一体化されてなる試験体を作製し、作製直後の試験体をＪＩＳ  Ｋ６８５０に準拠して、引張速度５０ｍｍ／分で剥離させた際の剥離強度（ｋＰａ）を測定する。
【００３２】
次に、本発明の独立気泡発泡シートの製造方法について説明する。本発明の独立気泡発泡シートは、ゴム系樹脂及び発泡剤、並びに必要に応じて添加される添加剤を含有する発泡性シートに電離性放射線による架橋処理を施した後、発泡性シートを加熱して発泡させることによって製造することができる。
【００３３】
具体的には、ゴム系樹脂及び発泡剤、並びに必要に応じて添加される添加剤を含有する発泡性樹脂組成物をバンバリーミキサーや加圧ニーダなどの混練り機を用いて混練した後、押出機、カレンダ、コンベアベルトキャスティングなどにより連続的に混練して発泡性シートを製造し、得られた発泡性シートに電離性放射線による架橋処理を施した後、この発泡性シートを加熱し発泡させて独立気泡発泡シートを製造する方法などが挙げられる。
【００３４】
又、上記発泡性シートに含有される発泡剤としては、特に限定されず、例えば、アゾジカルボンアミド、ベンゼンスルホニルヒドラジド、ジニトロソペンタメチレンテトラミン、トルエンスルホニルヒドラジド、４，４−オキシビス（ベンゼンスルホニルヒドラジド）などが挙げられ、アゾジカルボンアミドが好ましい。なお、上記発泡剤は、単独で用いられても、二種以上が併用されてもよい。
【００３５】
そして、上記発泡性シート中における発泡剤の含有量は、少ないと、発泡性シートが十分に発泡せず、所望形状の独立気泡発泡シートが得られないことがある一方、多いと、異常発泡や破泡などが発生して所定の独立気泡発泡シートを得ることができなくなることがあるので、ゴム系樹脂１００重量部に対して１〜３０重量部が好ましい。
【００３６】
上記発泡性シートを架橋処理する方法としては、電離性放射線による架橋処理が好ましい。なお、電離性放射線としては、例えば、電子線、α線、β線、γ線などが挙げられ、電子線が好ましい。
【００３７】
独立気泡発泡シートは、その表面層と中央層のゲル分率が相違するので、発泡性シートに電離性放射線を次の要領で照射することが好ましい。先ず、発泡性シートに電離性放射線を照射して発泡性シート全体に均一に架橋処理を施す。この際の電離性放射線の加速電圧は、低いと、発泡性シート全体を均一に架橋処理することができないことがあり、高いと、エネルギー効率が低下することがあるので、４００〜３０００ｋｅＶが好ましく、５００〜１５００ｋｅＶがより好ましい。
【００３８】
そして、発泡性シート全体を架橋するために発泡性シートに照射する電離性放射線の照射量は、低いと、発泡性シート全体を均一に架橋処理することができないことがあり、高いと、発泡性シートの架橋度が高くなることがあるので、０．５〜１０Ｍｒａｄが好ましく、０．５〜５．０Ｍｒａｄがより好ましい。
【００３９】
次に、得られる独立気泡発泡シートの表面層のゲル分率を中央層のゲル分率よりも高くするために、上述の要領で電離性放射線を照射して全体的に架橋された発泡性シートの両面に再度、電離性放射線を照射して発泡性シートの表面部分のみを更に架橋させる。
【００４０】
この際の電離性放射線の加速電圧は、発泡性シート全体を架橋させるために照射した電離性放射線の加速電圧よりも低くなるように調整される。具体的には、発泡性シートの表面部分のみを架橋するために照射される電離性放射線の加速電圧は、低いと、発泡性シートの表面部分の架橋が不充分となることがあり、高いと、発泡性シートの内部まで架橋されてしまうことがあるので、１００〜４００ｋｅＶが好ましく、１００〜３００ｋｅＶがより好ましい。
【００４１】
そして、発泡性シートの表面部分のみを架橋するために照射される電離性放射線の照射量は、低いと、発泡性シートの表面部分の架橋が不充分となることがあり、高いと、発泡性シートの表面部分の架橋度が高くなりすぎることがあるので、０．１〜５．０Ｍｒａｄが好ましく、０．３〜５．０Ｍｒａｄがより好ましい。
【発明の効果】
【００４２】
本発明の独立気泡発泡シートは、その表面層を除いた残余部分のゲル分率を５０重量％以上で且つ８５重量％未満とすることによって、時間の経過に伴う収縮や加熱による収縮を防止して長期間に亘って良好な寸法安定性を有し優れたシール性を発揮させることができる。更に、本発明の独立気泡発泡シートは、その表面層のゲル分率を８５〜９５重量％とすることによって、被シール部分に対する優れた密着性が得られる。
【００４３】
従って、本発明の独立気泡発泡シートは、被シール部分に対する密着性に優れている上に長期間に亘って優れた寸法安定性を有しており、シール材として用いた場合には長期間に亘って優れたシール性を有する。その結果、独立気泡発泡シートは、良好な止水性を発揮することができる。
【発明を実施するための最良の形態】
【００４４】
（実施例１）
アクリロニトリル−ブタジエンゴム（ＮＢＲ、日本ゼオン社製  商品名「Ｎｉｐｏｌ  １０４１」、密度：１ｋｇ／ｍ3、アクリロニトリル成分：４０．５重量％）１００重量部、アゾジカルボンアミド（大塚化学社製  商品名「ＳＯ−Ｌ」）１５重量部及び粉体状フェノール系酸化防止剤（チバ・スペシャルティ・ケミカルズ社製  商品名「ＩＲＧＡＮＯＸ  １０１０」）０．１重量部からなる発泡性樹脂組成物を加圧ニーダに供給して溶融混練した。次に、上記発泡性樹脂組成物を押出機に供給して溶融混練した後に押出機から押出速度５０ｋｇ／時間にて押出して厚みが１．０ｍｍの発泡性シートを得た。
【００４５】
得られた発泡性シートの両面に加速電圧１０００ｋｅＶにて電子線を１．２Ｍｒａｄ照射することによって発泡性シートを全体的に架橋した。次に、発泡性シートの両面に加速電圧３００ｋｅＶにて電子線を０．６Ｍｒａｄ照射することによって、発泡性シートの両側の表面部分を架橋した。
【００４６】
しかる後、発泡性シートを発泡炉内に供給し２４０℃に加熱して発泡性シートを発泡させて、見掛け密度３５ｋｇ／ｍ3、厚さが３．０ｍｍの独立気泡発泡シートを得た。
【００４７】
（比較例１）
加速電圧１０００ｋｅＶにて電子線を発泡性シートの両面に１．２Ｍｒａｄ照射する代わりに１．８Ｍｒａｄ照射したこと、加速電圧３００ｋｅＶの電子線を発泡性シートに照射しなかったこと以外は実施例１と同様にして見掛け密度３４ｋｇ／ｍ3、厚さが３．０ｍｍの独立気泡発泡シートを得た。
【００４８】
（比較例２）
加速電圧１０００ｋｅＶにて電子線を発泡性シートの両面に１．２Ｍｒａｄ照射する代わりに０．６Ｍｒａｄ照射したこと、加速電圧３００ｋｅＶの電子線を発泡性シートに照射しなかったこと以外は実施例１と同様にして見掛け密度３５ｋｇ／ｍ3、厚さが３．０ｍｍの独立気泡発泡シートを得た。
【００４９】
得られた独立気泡発泡シートの表面層及びこの表面層を除いた残余部分（中央層）のゲル分率を上記の要領で測定すると共に、独立気泡発泡シートの収縮率、初期剥離強度及び止水性を下記の要領で測定し、その結果を表１に示した。
【００５０】
（収縮率）
独立気泡発泡シートから、独立気泡発泡シートの押出方向（以下「縦方向」という）に１００ｍｍ、独立気泡発泡ゴムシートの面方向に沿い且つ押出方向に直交する方向（以下「横方向」という）に１００ｍｍである平面正方形状の試験片を切り出した。
【００５１】
次に、試験片を７０℃にて２２時間に亘って養生した後、試験片の縦方向及び横方向の寸法を測定し、下記式に基づいて各方向における収縮率を算出し、縦方向及び横方向のうちの大きい方の収縮率を収縮率とした。
収縮率（％）＝１００×（養生前の寸法−養生後の寸法）／養生前の寸法
【００５２】
（初期剥離強度）
製造直後の独立気泡発泡シートから縦２５ｍｍ×横１２．５ｍｍ×厚み３．０ｍｍの平面長方形状の試験片を切り抜き、この試験片の両面に縦２５ｍｍ×横１００ｍｍのアクリル樹脂板を重ねて積層体を作製し、この積層体を水平面上に載せた上で積層体の上面中央部上に５００ｇの錘を載せて積層体をその厚み方向に１５分間に亘って加圧することにより、独立気泡発泡シートの両面のそれぞれにアクリル樹脂板が積層一体化されてなる試験体を作製した。
【００５３】
そして、作製した直後の試験体をＪＩＳ  Ｋ６８５０に準拠し、引張速度５０ｍｍ／分の速度で剥離させた際の剥離強度（ｋＰａ）を測定した。なお、上記試験体を剥離させた際の剥離形態は何れも界面剥離であった。
【００５４】
（止水性）
得られた独立気泡発泡シートから外径１００ｍｍ、内径８０ｍｍの円環状（厚み：３．０ｍｍ）の試験片を切り出した。次に、この試験片を平板状のアクリル樹脂板の中心部に載せ、この試験片上に、中心部に貫通孔が貫設されてなる平板状のアクリル樹脂板を、その貫通孔が試験片の円の中心上にくるように載せて積層体を作製し、この積層体を試験片の厚み方向に圧縮することにより、２枚のアクリル樹脂板の対向面間の距離が２．５５ｍｍ（試験片圧縮率：１５％）の試験体を得た。
【００５５】
続いて、上記試験体の貫通孔から、２枚のアクリル樹脂板の対向面と試験片とで囲まれた空間に蒸留水を供給して、この空間を蒸留水で満たした。しかる後、上記試験体の貫通孔から１５ｋＰａの圧力を印加し、圧力を印加し始めてから蒸留水が漏れ出すまでの時間（止水時間（分））を測定した。なお、止水時間が１２０分を超えたものについては、表１に「水漏れなし」と表記した。
【００５６】
【表１】
2010031137.tif 000003
【図面の簡単な説明】
【００５７】
【図１】本発明の独立気泡発泡シートの縦模式断面図である。
【符号の説明】
【００５８】
Ａ     独立気泡発泡シート
A1     表面層
A2     残余部分（中央層）
【図１】
2010031137.tif 000004